(57)【特許請求の範囲】
【請求項１】
アルミニウム製中空押出材からなり、車両のルーフパネル外面の左右の縁に車両の前後方向に延びる態様で取り付けられるルーフレール材であり、
前記ルーフレール材の取り付け状態において上方および車両の側方に向いた領域を主要外観領域とするとき、前記中空押出材の溶着部が、主要外観領域外に形成され、主要外観領域内に溶着部が形成されておらず、
前記主要外観領域の少なくとも一部の表面が研磨されていることを特徴とするルーフレール材。
【請求項２】
前記主要外観領域における研磨後の光沢度が２５０以上である請求項１に記載のルーフレール材。
【請求項３】
研磨された主要外観領域に陽極酸化皮膜が形成され、該主要外観領域における光沢度が２００以上である請求項１に記載のルーフレール材。
【請求項４】
車両のルーフパネルの外面の左右の縁に車両の前後方向に延びる態様で取り付けられるルーフレール材がアルミニウム製中空押出材からなり、前記ルーフレール材の取り付け状態において上方および車両の側方に向いた領域を主要外観領域とするとき、
前記中空押出材の外面を成形するベアリング孔を有する雌型と、前記中空押出材の内面を成形するマンドレルを有し、該マンドレルを支持する脚部が主要外観領域以外に対応する部分に対応する部分に形成され、主要外観領域内に対応する部分に脚部が形成されていない雄型とを組み合わせたホローダイスを用い、アルミニウムを押出して中空押出材を成形する押出工程と、
前記押出工程により成形した中空押出材の少なくとも主要外観面を研磨する研磨工程とを行うことを特徴とするルーフレール材の製造方法。
【請求項５】
前記研磨工程において、主要外観領域の光沢度が２５０以上となるように研磨する請求項４に記載のルーフレール材の製造方法。
【請求項６】
前記研磨工程後の中空押出材に陽極酸化処理を施し、主要外観領域の光沢度が２００以上となる陽極酸化皮膜を形成する請求項４または５に記載のルーフレール材の製造方法。
【請求項７】
前記ホローダイスの雄型の脚部の数が２本である請求項４〜６のうちのいずれか１項に記載のルーフレール材の製造方法。
【発明の詳細な説明】
【技術分野】
【０００１】
本発明は車両のルーフパネルに取り付けられるルーフレールを構成するルーフレール材およびその製造方法に関する。
【背景技術】
【０００２】
車両用ルーフレールは専ら荷物を積載するために使用されてきたが、近年では装飾を主目的として取り付けられることがある。このため、ルーフレールの外観は製品価値を左右する要素として重視される傾向がある。
【０００３】
ルーフレール材としては、軽量で成形性が良いことからアルミニウム製中空押出材が用いられている（特許文献１参照）。また、アルミニウムは美しい金属光沢を有していることから、前記中空押出材は表面を研磨して光沢度を高め、アルミニウム素地を外観に現して使用される。
【０００４】
前記中空押出材はポートホールダイス等のホローダイスを用いて作製される（特許文献２参照）。
【先行技術文献】
【特許文献】
【０００５】
【特許文献１】特開２００７−２５３９２８号公報
【特許文献２】特開平９−２７１８３４号公報
【発明の概要】
【発明が解決しようとする課題】
【０００６】
ポートホールダイスでは複数のメタルホールに分かれた材料が溶着室内で溶着して中空部が形成されるので、溶着の痕跡が押出方向に沿ってライン状に形成されることは避けられない。
【０００７】
図１Ａに示すように、ルーフレール２はルーフパネル１の左右側縁部に前後方向に沿って取り付けられるので、押出方向に沿って形成される溶着部は車両の側方からよく見える。しかも、前記溶着部は曲げ加工や研磨によって強調されて目立ち易くなるので、アルミニウム素地を外観に現したルーフレール材の外観品質を左右する要因となる。
【０００８】
引用文献２に記載されたポートホールダイスは、溶着室のメタルフローの悪い部分に突出部を設けて、押出材の溶着部に向かって流れるメタル量を増大させることにより、溶着部を目立たなくしている。しかし、外観が重視されるルーフレール材の作製には不十分である。
【課題を解決するための手段】
【０００９】
本発明は、上述した背景技術に鑑み、アルミニウム素地が外観に現れた中空押出材からなり、押出の溶着部によって外観品質が損なわれないルーフレール材およびその製造方法を提供することを目的とする。
【００１０】
即ち、本発明は下記［１］〜［６］に記載の構成を有する。
【００１１】
［１］アルミニウム製中空押出材からなり、車両のルーフパネル外面の左右の縁に車両の前後方向に延びる態様で取り付けられるルーフレール材であり、
前記ルーフレール材の取り付け状態において上方および車両の側方に向いた領域を主要外観領域とするとき、前記中空押出材の溶着部が、主要外観領域外および／または主要外観領域内の角部に形成され、角部を除く主要外観領域内に溶着部が形成されておらず、
前記主要外観領域の少なくとも一部の表面が研磨されていることを特徴とするルーフレール材。
【００１２】
［２］前記主要外観領域における研磨後の光沢度が２５０以上である前項１に記載のルーフレール材。
【００１３】
［３］研磨された主要外観領域に陽極酸化皮膜が形成され、該主要外観領域における光沢度が２００以上である前項１に記載のルーフレール材。
【００１４】
［４］車両のルーフパネルの外面に取り付けられるルーフレール材がアルミニウム製中空押出材からなり、前記ルーフレール材の取り付け状態において上方および車両の側方に向いた領域を主要外観領域とするとき、
前記中空押出材の外面を成形するベアリング孔を有する雌型と、前記中空押出材の内面を成形するマンドレルを有し、該マンドレルを支持する脚部が主要外観領域以外に対応する部分および／または主要外観領域内の角部に対応する部分に形成され、角部を除く主要外観領域内に対応する部分に脚部が形成されていない雄型とを組み合わせたホローダイスを用い、アルミニウムを押出して中空押出材を成形する押出工程と、
前記押出工程により成形した中空押出材の少なくとも主要外観面を研磨する研磨工程とを行うことを特徴とするルーフレール材の製造方法。
【００１５】
［５］前記研磨工程において、主要外観領域の光沢度が２５０以上となるように研磨する前項４に記載のルーフレール材の製造方法。
【００１６】
［６］前記研磨工程後の中空押出材に陽極酸化処理を施し、主要外観領域の光沢度が２００以上となる陽極酸化皮膜を形成する前項４または５に記載のルーフレール材の製造方法。
【発明の効果】
【００１７】
上記［１］に記載のルーフレール材は、溶着部が主要外観領域外および／または主要外観領域内の角部に形成され、角部を除く主要外観領域内に溶着部が形成されてない。主要外観領域外は人目につきにくい部分であるから、溶着部が形成されていても外観品質は損なわれない。また、主要外観領域内でも角部はもともと外観上押出方向に線状の変化が見られる部分であるため、溶着部の有無が外観品質の良否にさほど影響を与えず、角部に溶着部が形成されていても外観品質は損なわれない。即ち、溶着部は、溶着部が形成されていても外観品質が損なわれない部分にのみ形成されており、中空押出材において必然的に形成される溶着部が外観品質を低下させることがない。また、溶着部は研磨によって目立ち易くなるが、外観品質が重視される部分に溶着部が存在しないので、研磨による外観品質の低下がなく、アルミニウムの金属光沢を生かした外観が得られる。
【００１８】
上記［２］に記載のルーフレール材は、研磨後の光沢度が２５０以上であるから、金属光沢を呈する良好な外観品質を有している。
【００１９】
上記［３］に記載のルーフレール材は、陽極酸化皮膜が形成された状態で光沢度が２００以上であるから、外観品質を保持しつつ優れた耐食性を有する。
【００２０】
上記［４］に記載のルーフレール材の製造方法によれば、押出工程において用いるホローダイスは、雄型のマンドレルを支持する脚部が、中空押出材の主要外観領域以外に対応する部分および／または主要外観領域内の角部に対応する部分に形成され、角部を除く主要外観領域内に対応する部分に脚部が形成されていない。押し出した中空押出材は上記の脚部の位置に対応する部分に溶着部が形成されている。さらに、研磨工程において中空押出材の主要外観領域の光沢度を高めることができる。これらの工程によって製造されるルーフレール材は、溶着部があっても外観品質が損なわれない部分にのみ溶着部が形成されているため、押出において必然的に形成される溶着部が外観品質を低下させることがない。また、溶着部は研磨によって目立ち易くなるが、外観品質が重視される部分に溶着部が存在しないので、研磨によって外観品質が損なわれることなくアルミニウムの金属光沢を生かした外観のルーフレールを製造することができる。
【００２１】
上記［５］に記載のルーフレール材の製造方法によれば、光沢度が２５０以上の金属光沢を呈する外観品質を有するルーフレール材を製造できる。
【００２２】
上記［６］に記載のルーフレール材の製造方法によれば、光沢度が２００以上の金属光沢を呈し、かつ陽極酸化皮膜により耐食性の高いルーフレール材を製造できる。
【図面の簡単な説明】
【００２３】
【図１Ａ】ルーフレールを取り付けた車両の側面図である。
【図１Ｂ】図１Ａの正面図である。
【図２】本発明の一実施形態であるルーフレール材の斜視図である。
【図３Ａ】図２のルーフレール材を成形するポートホールダイスの分解斜視図である。
【図３Ｂ】図３Ａのポートホールダイスの断面図である。
【図４】図２のルーフレール材の断面上で図３Ａのダイスの脚部の位置を示した図である。
【図５】図２のルーフレール材の断面上で他の態様のダイスの脚部の位置を示した図である。
【図６】ルーフレール材における他の角部形状を示す断面図である。
【図７】ルーフレール材におけるさらに他の角部形状を示す断面図である。
【図８】ルーフレール材の他の取り付け態様を示す側面図である。
【図９】ルーフレール材の他の形状および主要外観領域を示す断面図である。
【図１０】ルーフレール材のさらに他の形状および主要外観領域を示す断面図である。
【図１１】ルーフレール材のさらに他の形状および主要外観領域を示す断面図である。
【図１２】比較例のルーフレール材の断面図上でダイスの脚部の位置を示した図である。である。
【図１３】曲げ加工されたルーフレール材の側面図である。
【発明を実施するための形態】
【００２４】
図１Ａおよび図１Ｂは、車両のルーフパネル１の外面の左右縁部に一対のルーフレール２を車両の前後方向に沿って取り付けた状態を示している。前記ルーフレール２はアルミニウム製中空押出材からなるルーフレール材１０の両端を閉塞する加工が施された中空体である。
【００２５】
図２に示すように、前記ルーフレール材１０は、底面１１と上面１２とが平行で、車両の側面側に位置する外側側面１３が下拡がりに傾斜し、車両の中心側に位置する内側側面１４が底面１１に対して垂直な台形断面を有している。前記ルーフレール材１０は底面１１が車両のルーフパネル１に接触する状態で取り付けられている。
【００２６】
前記ルーフレール材１０はホローダイスを用いた押出成形によって作製される。図３Ａおよび図３Ｂはホローダイスの一種であるポートホールダイス２０を示している。前記ポートホールダイス２０は、中空押出材の外周面を成形するベアリング孔２２を有する雌型２１と、中空押出材の内面を成形するマンドレル３２を有する雄型３１とを組み合わせたダイスである。前記雌型２１は雄型３１との合わせ面２３に円形の凹部２４を有し、凹部２４の底面にベアリング孔２２が穿設されている。前記雄型３１は雌型２１との合わせ面３３から突出するマンドレル３２が２本の脚部３４に支持され、ポートホール３５は脚部３４によって二分されている。前記雌型２１と雄型３１を組み立てて両者の合わせ面２３、３３を当接させると、雌型２１のベアリング孔２２に雄型のマンドレル３２が挿入されて両者間に中空押出材１０の断面形状に対応する成形用間隙４０が形成されるとともに、雌型２１の凹部２４が２つのポートホール３５と連通状態で閉塞されて溶着室４１が形成される。
【００２７】
前記ポートホールダイス２０を用いたアルミニウムの押出において、アルミニウムは雄型３１の２つのポートホール３５から溶着室４１に流れ込み、２つのメタルフローが溶着して一体となり、成形用間隙４０から中空材として押し出される。２つのメタルフローの溶着部は雄型３１の２本の脚部３４に対応する位置であり、成形した中空押出材１０には２本のライン状の溶着部として現れる。前記溶着部は加工度やメタル温度等が他の部分と異なるために他の部分とは異なる金属組織が形成され、金属組織の違いは視認可能となる場合がある。
【００２８】
一般に、押出材は表面に微細な凹凸があり光沢度が低いため、アルミニウム素地が外観に現れる製品では表面を研磨して光沢度を高めることで外観品質を高めている。しかし、研磨によって表面の光沢度を高めると、前記溶着部は強調されて目立ち易くなる。また、ルーフパネルが曲面で形成されている場合は、ルーフパネルの曲線に沿うようにルーフレール材が曲げ加工されるが、曲げ加工によっても溶着部が目立ち易くなる。なお、図１Ａのルーフパネル１は緩やかな曲面となっており、ルーフレール材１０はルーフパネルに沿った曲げ加工がなされている。
【００２９】
本発明は、中空押出材からなるルーフレール材において必然的に形成され、かつ曲げ加工や研磨によって強調される溶着部の位置を規定し、特定の位置に溶着部を形成することによって外観品質の低下を避けている。
【００３０】
本発明においては、ルーフレール材１０がルーフパネル１外面の左右の縁に車両の前後方向に延びる態様で取り付けられた状態において、上方および車両の側方に向いた領域をルーフレール材１０の主要外観領域Ａと定義する。前記溶着部の形成が許容される部分は、主要外観領域Ａ外および主要外観領域Ａ内の角部である。前記溶着部の形成が許容されない部分は、角部を除く主要外観領域Ａ内である。
【００３１】
前記主要外観領域Ａは車両の側方から視認される、あるいは視認されやすく人目につきやすい部分であり、外観品質が重視される部分である。しかし、角部はもともと外観上押出方向に線状の変化が見られる部分であるので溶着部の有無は外観品質の良否にさほど影響を与えず、主要外観領域Ａ内の角部に溶着部が形成されていても外観品質は損なわれない、と判断することができる。一方、主要外観領域Ａ外の領域、即ち、下方および車両の中心方に向いた領域は車両の側方から視認できない、あるいは視認されにくく人目につきにくい部分であるため、主要外観領域Ａよりも外観品質が重視されない。主要外観領域Ａ外は外観品質が重視されないので、溶着部が形成されていてもルーフレール材の外観品質は損なわれない、と判断することができる。
【００３２】
以上より、本発明のルーフレール材は、溶着部が主要外観領域Ａ外および／または主要外観領域Ａ内の角部に形成され、かつ角部を除く主要外観領域Ａ内に溶着部が形成されていないことが条件となる。
【００３３】
図２に示すルーフレール材１０は、上面１２が上方に向き、外側側面１３が車両の側方を向いており、上面１２および外側側面１３が主要外観領域Ａである。また、前記上面１２と外側側面１３とによって形成される角部１５が主要外観領域Ａ内の角部である。従って、前記ルーフレール材１０において溶着部の形成が許容されるのは、底面１１、内側側面１４および角部１５である。また、上面１２と内側側面１４によって形成される角部１６、および底面１１と外側側面１３とによって形成される角部１７にも溶着部の形成が許容される。前記角部１６、１７は主要外観領域Ａと非主要外観領域との境界線上にあるが、主要外観領域Ａ内であっても角部は溶着部の形成が許容されるので、これらの角部１６、１７においても溶着部の形成が許容される。
【００３４】
上述したように、溶着部の位置は雄型３１の脚部３４の位置に対応するので、脚部３４の位置を設定することにより溶着部の位置を決定することができる。図３Ａおよび図３Ｂのポートホールダイス２０は、２本の脚部３４を角部１６、１７の対応位置に形成し、溶着部が角部１６，１７に形成されるようにしている。図４は前記ルーフレール材１０の断面に、対角線ｄ１で表されるポートホールダイス２０の２本の脚部３４の位置を重ね合わせて示している。
【００３５】
ポートホールダイスにおける脚部の数は限定されない。例えば、図３Ａおよび図３Ｂのポートホールダイス２０に、底面１１と内側側面１４との角部１８に対応する位置に３つ目の脚部を追加することができる。前記３つ目の脚部の位置は図４において破線ｄ２で表されている。また、図５は４つの脚部の形成例であり、前記ルーフレール材１０の断面に重ねた２本の対角線ｄ１、ｄ３が脚部の位置を表し、４つの角部１５、１６、１７、１８に溶着部を形成した例である。
【００３６】
本発明において、ルーフレール材の角部は、図２に示されている平面同士の交差によって形成される角張った形状に限定されない。図６に示すような、先端に丸みをつけた角部５０も含まれる。さらには曲面同士の交差によって形成される角部や、曲面と平面の交差によって形成される角部も含まれ、それぞれに角張った角部および丸みを帯びた角部がある。図７は、曲面５１、５２同士の交差によって形成される丸みを帯びた角部５３であり、角部５３の曲率半径は曲面５１、５２の曲率半径よりも小さい。
【００３７】
本発明のルーフレール材の断面形状は四角形に限定されない。ルーフレール材は、図１Ａおよび図１Ｂに示すように、底面をルーフパネルに直付けする他、支持脚を介在させて車両に取り付けることができるので、底面がフラットであることにも限定されない。図８は、支持脚５５を介してルーフパネル１に取り付けたルーフレール材５６の例である。断面が四角形以外のルーフレール材においても、取り付け状態において上方および車両の側方に向いた領域が主要外観領域である。図９〜図１１はルーフレール材の他の断面形状例であり、取り付け状態において車両の側方が図面の右側に表されている。図９のルーフレール材６０は車両の側方に向いた面が斜面６１となされた直角三角形であり、斜面６１が主要外観領域Ａである。図１０のルーフレール材６２は車両の内方に向いた面が斜面６３となされた逆直角三角形であり、直角をなす上面６４および側面６５が主要外観領域Ａである。図１１のルーフレール材６６は円形であり、中心を通る鉛直線Ｖの外側の弧面６７が主要外観領域Ａである。
【００３８】
本発明のルーフレール材は、主要外観領域Ａの少なくとも一部が研磨されていることが条件である。アルミニウム素地が外観に現れるルーフレール材は表面を研磨して高い光沢度を得ることで外観品質が高められるが、その一方で研磨によって溶着部の存在が強調されるので、溶着部の位置を規定することによって得られる効果が未研磨の押出材よりも顕著であり適用意義が大きい。従って、溶着部の位置を規定することによって、研磨による外観品質の向上効果が損なわれることなく十分に享受できる。研磨によって得られる光沢度は限定されないが、６０度鏡面光沢度（ＪＩＳ  Ｚ  ８７４１）によって定義される光沢度が２５０以上となされたルーフレール材への適用意義が大きく、金属光沢を呈する良好な外観品質が得られる。光沢度が３００以上となされたルーフレール材はさらに適用意義が大きい。また、研磨方法は限定されず、バフ研磨、化学研磨、電解研磨等周知の方法により行い、２種以上の方法を組み合わせて研磨しても良い。
【００３９】
研磨したルーフレール材は、アルミニウム素地が外観に現れている限り、表面に皮膜を形成することができる。陽極酸化皮膜はアルミニウム材の耐食性を向上させる皮膜であり、車両の外面に取り付けられるルーフレール材に適した皮膜である。アルミニウムに陽極酸化処理を施すと光沢度が低下するが、アルミニウムの光沢を生かす上で、陽極酸化皮膜形成後も光沢度が２００以上であることが好ましい。陽極酸化処理条件は限定されず、２００以上の光沢度が得られる条件として、バフ研磨、化学研磨を行い光沢度を４３０以上としたものに硫酸陽極酸化処理をしたものを例示できる。
【００４０】
また、アルミニウム素地を外観に現せる皮膜として、透明樹脂による塗膜を例示できる。
【実施例】
【００４１】
Ａ６０６３を用い、図２に示す断面台形の中空のルーフレール材１０をポートホールダイスにより押出成形した。ルーフレール材１０の断面形状は各例共通であり、使用したポートホールダイスは雄型の脚部の数と位置のみが異なる。
【００４２】
（実施例１、２）
図３Ａおよび図３Ｂに示したポートホールダイス２０を用いた。即ち、雄型３１はルーフレール材１０の２つの角部１６、１７の対応位置に脚部３４を有し、図４に示したように、成形したルーフレール材１０は前記角部１６、１７に溶着部が形成され、主要外観領域Ａ内に溶着部は存在しない。
【００４３】
（参考例３、４、５）
実施例１、２とは、雄型の脚部の位置および数の異なるポートホールダイス（図示なし）を用いた。使用した雄型は、図５に参照されるように、ルーフレール材１０の２本の対角線ｄ１、ｄ３上に４つの脚部を有する。成形したルーフレール材１０は４つの角部１５、１６、１７、１８に溶着部が形成され、主要外観領域Ａ内は角部１５にのみ溶着部が存在する。
【００４４】
（比較例１，２、３）
実施例１、２とは、雄型の脚部の位置および数の異なるポートホールダイス（図示なし）を用いた。使用した雄型は、図１２に参照されるように、ルーフレール材１０の１本の対角線ｄ１上と、角部１８からその対面である外側側面１３に延びる直線ｄ４上とに４つの脚部を有する。成形したルーフレール材１０は３つの角部１６、１７、１８および外側側面１３に溶着部が存在する。
【００４５】
表１に、各例のルーフレール材の雄型の脚部（溶着部）の位置および数を示す。
【００４６】
各例で成形したルーフレール材は２００℃×３時間のエージング後に長さ２，０００ｍｍに切断し、図１３に示すように、曲げ量Ｗ６０ｍｍの曲げ加工を施した。
【００４７】
次いで、前記ルーフレール材の全外周面をバフ研磨し、さらに化学研磨した。これらの研磨においては、意図的に研磨条件を変えて光沢度に差が生じるようにした。研磨後、堀場製作所製グロスチェッカーＩＧ−４１０で主要外観領域Ａ内の３箇所で光沢度を測定し、３箇所の平均値（一桁目を四捨五入）をそのルーフレール材の光沢度とした。また、前記光沢度３００以上を◎、２００以上３００未満を○、２００未満を×と判定した。これらの結果を表１に示す。
【００４８】
研磨したルーフレール材の光沢ムラを以下の基準で判定した。判定結果を表１に示す。
【００４９】
◎：目視で、手に持って、見る角度や光の当たり方を変えて確認しても、溶着部の光沢ムラが確認できないもの。
【００５０】
○：目視で、手に持って、見る角度や光の当たり方を変えて確認すると、薄く溶着部のムラが確認できる場合があるが、通常は視認できないもの。
【００５１】
△：目視で、手で持って、確認すると、容易に溶着部のムラが確認できるが、1ｍ離れると確認できないもの。
【００５２】
×：目視で、１ｍ離れた場所からでも、溶着部のムラが確認できるもの。
【００５３】
実施例１、２、参考例３、４および比較例１〜３のルーフレール材は、研磨後に硫酸陽極酸化処理を施し、膜厚１０μｍの陽極酸化皮膜を形成した。陽極酸化処理後のルーフレール材について、研磨後と同じ手法で光沢度を測定し、同じ基準で光沢度および光沢ムラを判定した。判定結果を表１に示す。
【００５４】
さらに、光沢度判定および光沢ムラ判定の結果に基づいて、各試験用ルーフレール材を総合判定した。判定基準は以下のとおりである。
【００５５】
◎：光沢度判定および光沢ムラ判定が共に◎
○：光沢度判定および光沢ムラ判定のうちの評価の低いものが○
△：光沢度判定および光沢ムラ判定のうちの評価の低いものが△
×：光沢度判定および光沢ムラ判定のうちの評価の低いものが×
【００５６】
【表１】
0006381435.tif 000002
【００５７】
表１より、各実施例は主要外観領域において高い外観品質を有していることを確認した。
【産業上の利用可能性】
【００５８】
本発明はアルミニウムの金属光沢が外観に現されたルーフレール材に適用できる。
【符号の説明】
【００５９】
１…ルーフパネル
２…ルーフレール
１０、５６、６０、６２、６６…ルーフレール材（中空押出材）
１２…上面（主要外観領域）
１３…外側側面（主要外観領域）
１５、１６、１７、１８、５０、５３…角部
２０…ポートホールダイス
２１…雌型
３１…雄型
３２…マンドレル
３４…脚部
Ａ…主要外観領域
【図１Ａ】
0006381435.tif 000003
【図１Ｂ】
0006381435.tif 000004
【図２】
0006381435.tif 000005
【図３Ａ】
0006381435.tif 000006
【図３Ｂ】
0006381435.tif 000007
【図４】
0006381435.tif 000008
【図５】
0006381435.tif 000009
【図６】
0006381435.tif 000010
【図７】
0006381435.tif 000011
【図８】
0006381435.tif 000012
【図９】
0006381435.tif 000013
【図１０】
0006381435.tif 000014
【図１１】
0006381435.tif 000015
【図１２】
0006381435.tif 000016
【図１３】
0006381435.tif 000017